3 구 플라스크 에 , 감압 건조 한 테트라 부틸 암모늄 m - 클로 로 벤조 에이트 100 mg 을 넣 고 , THF 125 mL 를 첨가 하 여 녹였 다 . 질소분 위기 하 에서 , 디 메틸 케텐 메틸 트리 메틸 실릴 아세탈 2 . 18 g 을 첨가 하 고 , 단량체 혼합물 ( 메타크릴산메틸 ( MMA ) 50 g , 메타크릴산 2 - 알릴 옥시 에틸 6 . 5 g , 상기 식 으로 표시 되 는 단량체 ( a ) 50 g ) 을 30 분 에 걸쳐 적하 하 였 다 . 실온 에서 추가 로 1 시간 교반 한 후 , 톨루엔 100 mL 를 첨가 하 고 , 물 로 3 회 세정 하 였 다 . 유기상 을 분액 하 고 , 황산나트륨 으로 탈수 하 였 다 . 여과 후 , 125 ℃ 에서 1 시간 , 용매 를 감압 유거 하 여 , 목적 의 고분자 가 교제 를 얻 었 다 . 1 H - NMR 스펙트럼 으로부터 측쇄 에 불포화 결합 을 갖 는 하 기 식 ( 11 ) 로 표시 되 는 구조 인 것 을 확인 하 였 다 . 또한 , GPC 로 수 평균 분자량 및 다 분산도 ( Mw / Mn ) ( 폴리스티렌 환산 ) 를 구하 였 다 . 수 평균 분자량 ( Mn ) = 10 , 570 , 다 분산도 ( Mw / Mn ) = 1 . 55 였 다 .